(57)【要約】【課題】レーザーマーキングによって、マーキング部分の表面が平滑で鮮明な黒色マーキングが施された樹脂製成形体を提供する。【解決手段】レーザーで黒色にマーキングされており、マーキングされた部分の表面が平滑であって、熱硬化性樹脂製またはポリプロピレン、ポリカーボネート、ポリエチレンナフタレートおよびポリエーテルスルフォンから選ばれた熱可塑性樹脂製であるレーザーマーキングされた樹脂製成形体を提供する。【選択図】図１０
2020185614.tif 000002
【特許請求の範囲】
【請求項１】
レーザーで黒色にマーキングされており、マーキングされた部分の表面が平滑であって、熱硬化性樹脂製またはポリプロピレン、ポリカーボネート、ポリエチレンナフタレートおよびポリエーテルスルフォンから選ばれた熱可塑性樹脂製であるレーザーマーキングされた樹脂製成形体。
【請求項２】
前記黒色が、ＣＣＩＣカラーコーディネーションチャートで、明度記号６０以下に相当する黒色であることを特徴とする請求項１に記載のレーザーマーキングされた樹脂製成形体。
【請求項３】
前記樹脂製成形体が、樹脂製食器もしくは樹脂製トレイである請求項１または２に記載のレーザーマーキングされた樹脂製成形体。
【請求項４】
前記樹脂製成形体がポリプロピレン、ポリカーボネート、ポリエチレンナフタレート、ポリエーテルスルフォンから選ばれた熱可塑性樹脂製の樹脂製食器である請求項１〜３のいずれかに記載のレーザーマーキングされた樹脂製成形体。
【請求項５】
前記樹脂製成形体が、不飽和ポリエステル樹脂製のトレイである請求項１〜３のいずれかに記載のレーザーマーキングされた樹脂製成形体。
【請求項６】
前記樹脂製成形体が、繊維強化不飽和ポリエステル樹脂製トレイである請求項５に記載のレーザーマーキングされた樹脂製成形体。
【発明の詳細な説明】
【技術分野】
【０００１】
本発明は、樹脂製成形体にレーザー照射によって任意形状の模様、文字、図形若しくは記号がマーキングされた樹脂製成形体およびその製造方法に関する。さらに詳しくは、表面を平滑に保ちながら鮮明にレーザーマーキングされた樹脂製成形体およびその製造方法に関する。
【背景技術】
【０００２】
包装や容器、電子部品、自動車部品、カード、ラベルなどの樹脂製成形体の表面には、ロット番号、シリアル番号、賞味期限、品質保証期限、バーコードその他の任意形状の模様、文字、図形もしくは記号など種々のマーキングが施されている。
樹脂製成形体の表面へのマーキング方法として、従来から一般的に採用されている方法には、（ａ）樹脂製成形体の表面に専用の金型を用いて凹凸を付ける方法、（ｂ）樹脂製成形体表面の切削加工により凹凸を付ける方法、（ｃ）樹脂製成形体の表面に直接にインキを用いて所望の形像表示物を印刷する方法、（ｄ）樹脂製成形体の表面にインキ印刷を施した膜状物を貼付する方法などがある。
【０００３】
上記のようなマーキング方法のうち、金型を使用する方法では、金型に特殊な細工を施す必要があるが、小さな形像表示部がある場合には視認性が悪かったし、少量生産の場合には特にマーキングコストが高くつくという問題点があった。
また、印刷する方法や、膜状物を貼付する方法は、いずれも樹脂製成形体の表面にインキや膜状物といった樹脂製成形体とは異なる材質が存在するために、時間の経過とともにそれが剥離とか褪色の進行などに伴って視認性が悪くなって、マーキング性能が低下するという問題があった。さらに、表面への直接印刷の場合には溶剤が使用されるために、作業環境への影響が懸念されるという問題もあった。
【０００４】
樹脂製食器や食器用樹脂製トレイなどの樹脂製成形体のマーキングや加飾には、文字や図柄を表したシート状物を作製し、それを成形時に樹脂製成形体と一体化して文字や図柄が視認できるようにする手段が一般的に行われている。この方法においても、シート状物が破損したり、長期使用のうちに受ける熱履歴によってシート状物が白化するなどの不具合が生じていた。
【０００５】
最近ではレーザー照射によってマーキング（以下レーザーマーキングということがある）する技術が知られるようになり、レーザーマーキングの技術が発展してきている。レーザーマーキング法としては、レーザー光を利用して、マーキング対象物の表面において熱分解、気化、あるいは剥離などによって樹脂の一部を消失させることによって樹脂製成形体に直接、文字、数字、登録商標、バーコード、図形などのマーキングを施す方法が知られている。
【０００６】
このようなレーザーマーキング法は、インクジェットやスタンプと違って、溶剤を使わないマーキング方法であるから作業環境への影響がなく、擦れや剥がれなどがないので耐久性に優れている。さらに非接触マーキングであることから、文字の歪み、バラツキ、文字欠けなどが少ない安定したマーキングが得られる上に、インクジェットインクやインクリボンなどの消耗品が不要であるなどの特徴がある。
このようなレーザーマーキング方法において、レーザー光線により樹脂製成形体の表面に凸部を付けて形像表示部を認識させるものも知られている。しかしこの方法では、視る方向や角度により視認性に大きなばらつきがあってマーキング性能としては十分でなく、またマーキング表面が平滑な樹脂製成形体を得ることはできない。（特許文献１）
【０００７】
表面に深い凹部や凸部を発生させることなくマーキングするレーザーマーキング方法として、常温では固相で耐熱性の高い液晶ポリマー樹脂からなる樹脂製成形体の表面にレーザー光線を直接照射することで、その照射箇所の樹脂分子を炭化させて黒色に変化させて所望の形像表示部を発現させることが提案されている（特許文献２）。
しかしながら、表面を炭化させるマーキング方法では、マーキング部分の表面が粗面化されているので、触れたときにざらつきが感じられて不快感を生じるし、食品用包装材、食器、トレイなどの樹脂製成形体では、粗面化部分に食品残渣などが付着して衛生上の問題を生じる可能性があるという不都合があった。
【０００８】
樹脂製成形体の表面に無機顔料等の無機粒子を付着させておいて、無機粒子付着面をレーザー照射することによって、樹脂表面に当該無機粒子を固着させてマーキングする方法も提案されている（特許文献３）。この場合のマーキング面も固着した無機粒子が露出しており、樹脂製成形体表面はざらついた状態であって、樹脂製成形体表面を平滑な状態で得ることは難しい。
【先行技術文献】
【特許文献】
【０００９】
【特許文献１】特開平６−２９７８２８号公報
【特許文献２】特開平８−３９２７０号公報
【特許文献３】特開平８−１７４２６３号公報
【発明の概要】
【発明が解決しようとする課題】
【００１０】
本発明は、前記問題点を解決して、表面を平滑な状態に保ちながら、鮮明なレーザーマーキング（以下レーザーマーキングということがある）が施されたレーザーマーキング樹脂製成形体およびそれを得る方法を鋭意研究した結果到達したものである。
本発明において、マーキングされた表面が平滑であるとは、マーキングされた部分の樹脂製成形体の表面が平滑であることを言い、異なった表現で言うならばマーキングによって樹脂製成形体の表面の状態にざらつき等の変化がないことをいう。
本発明は、レーザーマーキングによって、マーキング部分の表面が平滑で、鮮明なマーキングが施された樹脂製成形体およびそれを得ることができるレーザーマーキング樹脂製成形体の製造方法を提供するものである。
【課題を解決するための手段】
【００１１】
本発明は、レーザーでマーキングされており、マーキングされた部分の表面が平滑であるレーザーマーキングされた樹脂製成形体を提供する。
【００１２】
前記マーキングが、黒色発色マーキングである前記したレーザーマーキングされた樹脂製成形体は本発明の好ましい態様である。
【００１３】
前記黒色が、ＣＣＩＣカラーコーディネーションチャートで、明度記号６０以下に相当する黒色である前記したレーザーマーキングされた樹脂製成形体は本発明の好ましい態様である。
【００１４】
前記樹脂が、熱可塑性樹脂および熱硬化性樹脂から選ばれた少なくとも一種の樹脂である前記したレーザーマーキングされた樹脂製成形体は本発明の好ましい態様である。
【００１５】
前記樹脂製成形体が、樹脂製食器もしくは樹脂製トレイである前記したレーザーマーキングされた樹脂製成形体は本発明の好ましい態様である。
【００１６】
本発明はまた、顔料を含む樹脂製成形体に対して、出力が１〜５０Ｗであって、パルス周波数が１〜５００ｋＨｚ、パルス幅が１〜１００ｎｓのパルスレーザーを、レーザー照射の焦点を樹脂製成形体の照射表面からずらすデフォーカス値を、＋３０〜＋０．１ｍｍまたは−０．１〜−３０ｍｍとして照射するマーキング表面が平滑なレーザーマーキングされた樹脂製成形体を製造する方法を提供する。
【００１７】
前記パルスレーザーのパルス幅が、４〜６５ｎｓである前記したレーザーマーキングされた樹脂製成形体を製造する方法は本発明の好ましい態様である。
【００１８】
前記パルスレーザーが、固体レーザー、またはこれとファイバーレーザーを含むレーザー装置から発振されたものである前記したレーザーマーキングされた樹脂製成形体を製造する方法は本発明の好ましい態様である。
【００１９】
前記顔料が、無機顔料、またはこれと他の無機顔料もしくは有機顔料の混合物を含むものである前記したレーザーマーキングされた樹脂製成形体を製造する方法は本発明の好ましい態様である。
【００２０】
前記したレーザー照射条件の範囲内で、照射対象樹脂組成物を用いてレーザー照射試験をした結果に基づいて予め設定した条件で、レーザー照射する前記したレーザーマーキングされた樹脂製成形体を製造する方法は本発明の好ましい態様である。
【００２１】
前記樹脂が、熱可塑性樹脂および熱硬化性樹脂から選ばれた少なくとも一種の樹脂である前記したレーザーマーキングされた樹脂製成形体を製造する方法は本発明の好ましい態様である。
【００２２】
前記樹脂製成形体が、樹脂製食器もしくは樹脂製トレイである前記したレーザーマーキングされた樹脂製成形体を製造する方法は本発明の好ましい態様である。
【発明の効果】
【００２３】
本発明により、レーザーマーキングによってマーキングされ、マーキング部分の表面が平滑なマーキングされた樹脂製成形体およびその製造方法が提供される。
本発明により、レーザーマーキングによって、マーキング部分の表面が平滑で、鮮明なマーキングが施された樹脂製成形体が提供される。
本発明により、レーザーマーキングによって、マーキング部分の表面が平滑で、鮮明なマーキングが施された樹脂製成形体を得ることができるマーキングされた樹脂製成形体の製造方法が提供される。
本発明のマーキングされた樹脂製成形体の製造方法によって得られた樹脂製成形体は、指触によっても平滑性が感じられ、マーキングが明瞭に視認できるレーザーマーキングが施された樹脂製成形体である。
本発明により得られるレーザーマーキングが施された樹脂製成形体は、特に樹脂製食器もしくは樹脂製トレイに適した樹脂製成形体である。
本発明により、マーキング部分の表面が平滑で、鮮明な黒色着色マーキングが施されたレーザーマーキングされた樹脂製成形体およびその製造方法が提供される。
【図面の簡単な説明】
【００２４】
【図１】固体レーザー発振装置を示す概略図である。
【図２】ファイバーレーザーの概要を示す概略図である。
【図３】レーザーマーキングを行うための装置の一例を示す概略図である。
【図４】パルスレーザーの特徴を示す概略図である。
【図５】黒色発色度の判定に使用できるグレースケールのカラーチャート表の例を示す図である。
【図６】実施例１によって、レーザーマーキングされた樹脂製食器蓋を示す写真である。
【図７】実施例１によって得られたレーザーマーキングされた樹脂製食器蓋の斜視図を示す写真である。
【図８】図８のレーザーマーキングを拡大して示す写真である。
【図９】実施例３において、レーザー照射の予備試験したときのマーキングの例を示す写真である。
【図１０】実施例３によって、レーザーマーキングされた樹脂製トレイの例を示す写真である。
【発明を実施するための形態】
【００２５】
本発明において、樹脂製成形体を形成する樹脂の例として、熱可塑性樹脂および熱硬化性樹脂を挙げることができる。
熱可塑性樹脂の具体例としては、ポリエチレン、ポリスチレン、ポリプロピレン、ポリカーボネート、ポリアクリレート、ポリアミド、ポリイミド、ポリエチレンテレフタレート、ポリブチレンテレフタレート、ポリエチレンナフタレート、アクリル樹脂、塩化ビニル樹脂、アイオノマー樹脂、ポリエーテルスルフォン、フッ素系樹脂などを挙げることができ、熱硬化性樹脂の具体例としては、不飽和ポリエステル樹脂、フェノール樹脂、エポキシ樹脂、ウレタン樹脂、メラミン樹脂などを挙げることができる。
中でも好ましい樹脂としては、ポリプロピレン、ポリカーボネート、ポリアミド、ポリエチレンテレフタレート、ポリブチレンテレフタレート、ポリエチレンナフタレート、ポリエーテルスルフォンなどの熱可塑性樹脂、不飽和ポリエステル樹脂、メラミン樹脂などの熱硬化樹脂を挙げることができる。
さらに好ましい樹脂としては、ポリプロピレン、ポリカーボネート、ポリエチレンナフタレート、ポリエーテルスルフォン、不飽和ポリエステル樹脂などである。
【００２６】
本発明の樹脂としては、これらの樹脂を主体とする樹脂であることが好ましい。主体とする樹脂とは、これらの樹脂が主たる構成成分を形成しておれば、その他の樹脂、充填材、ガラス繊維や合成樹脂製繊維などの補強用繊維などを含んでいてよいことを意味する。したがって、本発明の樹脂としては、繊維状物質によって強化された繊維強化樹脂（ＦＲＰ）の形態をしていてもよい。
【００２７】
本発明の樹脂製成形体としては、特に限定されるものではなく、従来公知の種々の形状の樹脂製成形体から適宜選択することができる。例えば板状、球状、円柱、紡錘形、円錐形、三角錐、直方体、立方体、多面体、フィルム、シート状などの形状を採用することができる。単純な形状のものが好ましいが、不規則な曲面を有する形状であってもよい。
本発明の特に好ましい樹脂製成形体としては、食器形状またはトレイ形状の樹脂製成形体を挙げることができる。
【００２８】
また、本発明の樹脂製成形体の例として樹脂製食器を挙げれば、本発明の樹脂製食器を構成する樹脂の好適例としてポリプロピレン、ポリカーボネート、ポリエチレンナフタレート（ＰＥＮ）、ポリエーテルスルフォン（ＰＥＳ）、またはこれらの混合物、例えばＰＥＮ／ＰＥＳ混合物、メラミン樹脂などを挙げることができる。中でも、ポリカーボネート、ポリエチレンナフタレート（ＰＥＮ）、ポリエーテルスルフォン（ＰＥＳ）、ＰＥＮ／ＰＥＳ混合物などが好ましい。
【００２９】
本発明の樹脂製成形体の例として、樹脂製トレイを挙げれば、樹脂製トレイを構成する樹脂の好適例として、ポリプロピレン、ポリカーボネート、ポリエチレンナフタレート（ＰＥＮ）、ポリエーテルスルフォン（ＰＥＳ）、またはこれらの混合物、例えばＰＥＮ／ＰＥＳ混合物、不飽和ポリエステルなどを挙げることができる。また強度や耐用期間などの観点から、トレイを繊維強化樹脂製（ＦＲＰ）とすることもできる。このような好ましい繊維強化樹脂の例としては、繊維強化された不飽和ポリエステル樹脂を挙げることができる。強化用の繊維としては特に限定されるものではなく、従来公知の例えば、ガラス繊維、炭素繊維、ボロン繊維、アラミド繊維、ポリエステル繊維、ポリビニルアルコール繊維（ビニロン）、アクリル繊維、ポリプロピレン（ＰＰ）繊維、ポリ塩化ビニル（ＰＶＣ）繊維、ポリエチレン（ＰＥ）繊維、ポリフェニレンスルフィド（ＰＰＳ）繊維、超高分子ポリエチレン繊維などから選択して用いることができる。特にはガラス繊維が好ましく、ＦＲＰとしてはガラス繊維強化樹脂が好ましい。
本発明の樹脂製成形体の例としては、不飽和ポリエステル樹脂製トレイ、特にはガラス繊維強化不飽和ポリエステル樹脂製トレイが好ましい例である。
【００３０】
本発明の顔料の例としては、無機顔料または有機顔料などを挙げることができる。無機顔料および有機顔料は、従来公知のものから適宜選択して使用することができる。
本発明の好ましい顔料は、無機顔料、またはこれと他の無機顔料もしくは有機顔料の混合物を含むものである。
無機顔料としては例えば、白色顔料として、亜鉛華（酸化亜鉛）、鉛白、リトポン、酸化チタン、耐湿顔料である沈降性硫酸バリウムおよびバライト粉など；赤色顔料として鉛丹、弁柄など；黄色顔料として黄鉛（クロムイエロー）、亜鉛黄（ジンククロメート、ジンクイエロー）、カドミウムイエロー、ニッケルチタンイエロー、ストロンチウムクロメート、プラセオジムイエロー、クロムチタンイエローなど；緑色顔料としてヴィリジアン、酸化クロム緑、クロムグリーン（黄鉛と紺青の混合物）、ピーコック、ビクトリアグリーンなど；青色顔料として群青（ウルトラマリン）、紺青（プルシアンブルー）、コバルトブルー、ターコイズブルーなど；黒色顔料としてカーボンブラック、黒鉛などのカーボン粒子など；金色や銀色に使われるアルミニウム粉等の合成無機顔料など；褐色顔料としてアンバーやシェンナなど；桃色顔料のクロムスズピンク、陶試紅、サーモンピンク等のセラミック顔料など；灰色顔料のジルコングレーなどが挙げられる。その他、白または無色の炭酸カルシウム、無色のカオリン（粘土）等、パール顔料の白色雲母（マイカ）等の天然鉱物顔料などを使用することもできる。
また、有機顔料としては、たとえば、キナクリドン系顔料、フタロシアニン系顔料、スレン系顔料、ペリレン系顔料、フタロン系顔料、ジオキサジン系顔料、イソインドリノン系顔料、メチン・アゾメチン系顔料、ジケトピロロピロール系顔料、アゾレーキ顔料系顔料、不溶性アゾ系顔料、縮合アゾ系顔料などが挙げられる。
【００３１】
なお、樹脂の着色のための調色という観点からは、樹脂に単数もしくは複数の無機顔料または有機顔料を混合して着色し、所望の色を現出することが行われている。樹脂製成形体のレーザー照射による黒色発色という観点からは、無機顔料として白色顔料を用い、これと他の無機顔料または有機顔料を用いることが好ましい。白色顔料としては、酸化チタンが特に好ましく使用される。
【００３２】
樹脂中に混合される無機または有機顔料の割合は、特に限定されるものではないが、樹脂に対して１〜４０重量％、好ましくは１〜３０重量％程度の割合であることが好ましい。
また、本発明の顔料の粒径は、特に限定されるものではないが、１〜１００μｍ程度のものが適しており、さらに好ましくは、５〜２０μｍ程度のものであることが望ましい。
【００３３】
本発明のレーザーマーキングによって黒色発色されたマーキングを得ることができる。本発明のレーザーマーキングによって黒色発色する機構については不明であるが、顔料粒子がレーザー光を吸収して発熱し、熱によって顔料自体が炭化したり、周辺の樹脂が炭化して黒色発色するか、顔料粒子がレーザー光を吸収して顔料自体が化学的に変化して発色が生じるのではないかと推測される。
【００３４】
本発明の顔料に加えて、所望の着色を得るために染料を用いてもよい。染料の例としては、これに限定されるものではないが、アクリジン類、アゾ染料、フタロシアニン類、キサンテン類およびフェナジン類である。染料はカチオン性、アニオン性、ノニオン性のいずれなどを挙げることができる。
なお、顔料の使用を省略して染料のみを用いた場合は、所望の黒色発色を得ることは難しい。
【００３５】
本発明の樹脂製成形体は、前記したような顔料、またはこれと染料を用いて着色される。顔料については、それぞれに例えばＣ．Ｉ番号（カラーインデックス番号）及びＣ．Ｉ．名（カラーインデックス名）が付されているときは、その顔料の色を知ることができるが、着色のために樹脂に配合した場合に発色する色を正確に予測することは難しい。また、複数の顔料を配合して着色する場合の発色する色を予測することはさらに困難である。多くの場合、樹脂への顔料配合に精通した者は、経験に基づいて所望の色を発色する顔料の配合を知っている。
【００３６】
所望の色を特定するのにカラー見本が使われてきたが、色を体系的に表す工夫は古くから試みられてきたことである。最近は使い易い色の体系化が試みられてきた。
たとえば、ＪＩＳ  Ｚ８１０２−２００１には、「物体色の色名」が規定されている。
顔料の混合は減法混色なので、三原色をシアン（Ｃ）、マジェンタ（Ｍ）およびイエロー（Ｙ）とし、これにブラック（Ｋ）を加えてＣＭＹＫ値で色を表現することも行われている。
本発明では、商工会議所が作成し発行している「商工会議所  カラーコーディネーションチャート」（ＣＣＩＣカラーコーディネーションチャートということがある。以下、単にＣＣＩＣということがある。）を用いることとする。なお、ＣＣＩＣカラーコーディネーションチャートは、東京商工会議所発行の「カラーコーディネーター検定試験」公式テキストに添付されているので、そのテキストから入手することも可能である（例えば、同検定試験３級用公式テキスト（第４版）（発行所：東京商工会議所、発行元：（株）中央経済社、第２０１４年５月２０日発行。）。
【００３７】
ＣＣＩＣカラーコーディネーションチャートでは、有彩色について、色相を２４に分類した色相環が作成されている。色相は、赤（Ｒ）、黄（Ｙ）、緑（Ｇ），青（Ｂ）及び紫（Ｐ）の５種類を基本色相としている。この色相に明度および彩度からなる色調（トーン）を加えて色が表現されている。色相２４種類から１２種類を選び出し、これとトーン記号を組み合わせたＣＣＩＣカラーコーディネーションチャート簡易版が作成されているが、これがわかり易いので、それに基づいて説明する。
本発明の樹脂製成形体を有彩色に着色する場合には、前記ＣＣＩＣ簡易版におけるトーン記号がvp（very pale）〜vv(vivid)、またはlg(light  grayish)もしくはmg(medium grayish)に分類される色に相当する明るい色から選択することが好ましい。
着色がdp(deep), dk(dark)、vd(very dark) またはdg(dark grayish)などの色調に相当する暗い色に相当する場合には、発色した黒色を視認することが難しくなる傾向にある。
【００３８】
本発明におけるレーザーマーキングは、レーザー発振装置から発振されるレーザー光によって行われるが、本発明のレーザーマーキングに用いるレーザーはパルスレーザーである。
パルスレーザーは、パルス波形を有するレーザー光として取り出されたレーザーである。レーザー発信装置には元々パルスレーザーとしてレーザーを発振するものと、連続波形を有する連続レーザーを発振するものがあるが、連続波形を有する連続レーザーは、パルス波形に変換してパルスレーザーとして取り出して、パルスレーザーとして使用することができる。連続波形をパルス波形に変換するのには、通常Ｑスイッチ方式が用いられている。パルス波形への変換方法としては、そのほかに直接変調法、モード同期（モードロック）法などが知られている。
【００３９】
本発明におけるレーザーマーキングを行うためのレーザー光を出力するためのレーザー発振装置としては、従来公知のレーザー発振装置から適宜選択して使用することができる。レーザー発振装置の例としては、比較的安価でかつ高出力が得られるＹＡＧ（Ｎｄ：ＹＡＧ）レーザーやＹＶＯ４（Ｎｄ：ＹＶＯ４）レーザーに代表される固体レーザー、炭酸ガスレーザーなどの気体レーザー、半導体レーザー、ファイバーレーザーなどがある。
固体レーザーとしては、波長４００ｎｍ以上２，０００ｎｍ以下の、可視光域から近赤外光域の光を発振できるものが用いられる。
【００４０】
図１には、典型的なレーザー発振装置の例の概略図が示されている。
図１では、レーザー発振装置１の両端にはフロントミラー２及びリアミラー３が設置されており、フロントミラー２及びリアミラー３の間でレーザー光が増幅される。発振装置とミラーの間には、Ｑスイッチ４及び５が設けられていて、パルス化したレーザー光として照射レーザー光のエネルギー量を高めて取り出すことができるように設計されている。６は励起ランプである。
【００４１】
最近ファイバーレーザー発振装置が注目されるようになってきた。ファイバーレーザーは、光ファイバー中で希土類元素等をドープしたコア中で誘導放電を起こさせ、レーザー光をファイバー中に閉じ込めた状態で伝送するので、伝送路を自由に設定できるうえに、衝撃や振動に強く、メインテナンスが容易であるなどの特徴を持つものである。
【００４２】
図２は、ファイバーレーザーの一例を示す概略図である。図２のファイバーレーザー発振装置は、プリアンプ７及びメインアンプ８で２段階増幅できる装置となっていて高出力のレーザー光を得ることができる。プリアンプ７及びメインアンプ８には、それぞれ励起ＬＤ１０及び希土類ドープファイバー９が設けられている。また、シードＬＤ（レーザーダイオード）１１には、パルスジェネレーター１２が設けられていて、パルスレーザーとして出力させることができる。
図２中、アイソレーター（isolator）１３は、レーザー媒質から誘導放射されたレーザー光や励起用レーザー光の伝播を一方向にのみ許可する光学素子である。
【００４３】
このようなファイバーレーザー発振装置は、固体レーザー発振装置など他の様式のレーザー発振装置と連結させて、より高い出力が可能なレーザー発振装置としてもよい。例えばＹＶＯ４固体レーザー発振器のビームを、ファイバーレーザーのアンプ技術（増幅技術）と組み合わせてさらに増幅し、高出力レーザーを得ることができる。
【００４４】
本発明におけるレーザー照射に用いるレーザーマーキング装置の概略図を、図３に示した。図３において、レーザー光２０を樹脂製成形体２６に照射してマーキングされる。レーザー光は、レーザー発信装置２１からパルスレーザーとして出力されるものであり、レーザー発信装置２１としては前記したような発信装置から適宜選択することができる。レーザー発信装置２１から出力されたレーザーはガルバノメータースキャナー２２によって、レーザー照射による加工を高速で行うためにレーザーの光軸が動かされる。
ガルバノメータースキャナー２２は、レーザー用の光学系で１個以上のミラーを使用しレーザー光を走査（スキャン）させるための装置である。図３では、ガルバノメーターミラー（Ｙ方向）とガルバノメーターミラー（Ｘ方向）の２枚のミラーから構成されている。これらのミラーはモーター２３で動かされるもので、その動作はコンピューター２４を使って制御することにより、コンピューターを通じて送られる信号（例えばＣＡＤからの信号）に従ってレーザー照射による加工をすることができる。ガルバノメーターミラー系を採用することにより、被照射物の位置を変更させることなく、レーザー照射による加工を行うことができる。
【００４５】
このような光学系では、ミラーだけでは焦点を結ばせることができないので、ｆθ（エフシータ）レンズ２５と呼ばれる特殊なレンズなどと組み合わせることによって、レーザー光を任意の位置で焦点を結ばせることができる。また、レンズは、レーザーを集光させる結果、照射レーザー光のエネルギー量を高める働きもする。
【００４６】
パルスレーザーは、図４の（ｐ）に示されているように、レーザー出力をパルス状に発振するものである。したがって、照射レーザー光のエネルギー量は、単位時間当たりのパルスの総数（周波数）の各パルスエネルギーの総和となる。換言すれば、各パルスエネルギーは、照射レーザー光のエネルギー量を周波数で割った値となる。
よって、パルスレーザーにおいて、周波数の高いほど各パルスのパルスエネルギーは低くなる。
また、パルスには幅（パルス幅：秒）があるので、パルスを図４の（ｑ）のように表示するとわかり易いが、各パルスの面積がパルスエネルギーに相当し、パルス幅が狭いパルスほどエネルギー強度（ピーク強度）が高くなる。
本発明のパルスレーザーのパルス幅は、１〜１００ｎｓ、好ましくは４〜６５ｎｓ程度のものが好ましい。
【００４７】
上記したような条件が変わることによって、照射レーザー光のエネルギー量が変化するので、それぞれの条件を選択することによって、レーザー照射の状態を調整することが可能である。条件の調整によってピーク強度２００ｋＷを得ることもできる。
【００４８】
本発明のレーザー照射にあたって、レーザー光の焦点を樹脂製成形体の表面に合わせる位置（ジャストフォーカス）で照射を行ってもよいが、レーザー光の焦点をレーザー照射の方向で樹脂製成形体の表面の手前にずらすことも、また同焦点を樹脂製成形体の表面より遠方にずらすこともできる。前記図３では、ｆθレンズで集光されたレーザー光は焦点を樹脂製成形体の表面に合わせる位置（ジャストフォーカス）で照射をする態様を示している。本発明では、この樹脂製成形体の表面位置からのずれをデフォーカス値と呼び、レンズ側手前にずらす場合は＋としてそのずれをｍｍ単位で表し、同焦点を樹脂製成形体の表面より遠方にずらす場合には−としてそのずれを同様にｍｍ単位で表すこととする。
【００４９】
照射レーザー光の照射装置において、内蔵カメラを設けたりすることによって、レーザー光照射の焦点を調整することも可能である。焦点位置の調整をコンピューターによって微妙にかつ正確に調整させることも可能である。
【００５０】
本発明のレーザー照射おいては、デフォーカス値は、＋３０〜＋０．１ｍｍまたは−０．１〜−３０ｍｍ、好ましくは＋３０〜＋１ｍｍまたは−１〜−３０ｍｍ、さらに好ましくは＋２０〜＋５ｍｍまたは−５〜−２０ｍｍの範囲であることが望ましい。なお、デフォーカス値がゼロの場合は、焦点が照射レーザーのエネルギー密度が最も高くなる位置になっているので、マーキングされた面のざらつきが生じやすく、マーキング表面のざらつきがないという平滑さの観点からは、デフォーカス値が、＋２０〜＋１０ｍｍまたは−１０〜−２０ｍｍ、好ましくは＋２０〜＋１５ｍｍまたは−１５〜−２０ｍｍの範囲であることが望ましい。
【００５１】
本発明のレーザー照射に用いるパルスレーザーの出力は、１〜５０Ｗ、好ましくは１〜２５Ｗ、より好ましくは４〜２５Ｗであることが好ましい。本発明のパルスレーザーの出力は、レーザー照射されるレーザー光の出力を指す。通常単位時間あたりのパルスエネルギーの総和を平均出力と称されるが、それに相当するものである。
パルスレーザー照射装置に、レーザー照射出力割合を変更設定できる機能を備えているものも市販されている。このような装置を用いた場合には、所望の出力割合に設定してレーザー照射を行うことができる。
例えばパルスレーザー照射出力２５Ｗのレーザー照射装置を用いて、出力２０％〜１００％の範囲で可変であるとすると、５〜２５Ｗの範囲でレーザー照射を行うことができることになる。
【００５２】
また、パルスレーザーのパルス周波数としては、通常１〜５００ｋＨｚ程度の範囲で選択できるが、本発明においては、好ましくは１〜２００ｋＨｚ，より好ましくは５〜１００ｋＨｚの範囲で設定することが望ましい。
一定のレーザー照射出力で、パルス周波数を増すに従って、照射面の単位時間当たりのレーザー照射量は変化しないが、各パルスのエネルギー強度が減少することになる。
【００５３】
本発明の黒色発色マーキングをするためには、所定の範囲にレーザー照射するためにレーザー光をスキャンして当該所定の範囲をカバーする必要がある。このレーザースキャニングには、通常前記したガルバノメータースキャナーを制御装置として制御しながら行われる。
本発明のレーザー照射によるレーザーマーキングには、このレーザースキャンニングのスキャン速度も影響してくる。レーザースキャン速度が低いほど、所定の点におけるレーザー照射時間が長くなり、反対にスキャン速度が高くなるに従ってその点におけるレーザー照射時間が短くなることになる。
レーザースキャニングは、例えばスキャン速度を１２，０００ｍｍ／ｓ以下で行うことができるが、通常は５００〜５，０００ｍｍ／ｓ、好ましくは１，０００〜３，０００ｍｍ／ｓ程度の速度で行うのが望ましい。
【００５４】
本発明において、樹脂製成形体が例えば球体であるような場合においては、レーザーのマーキングを行うことのできる範囲が極端に狭くなってしまう。このような場合においては、レーザーが照射される樹脂製成形体を回転させうる装置上に設置して配置することによって、球体全面にマーキングすることができる。さらに、曲面を有するその他の形態の樹脂製成形体の場合も、適宜該成形体を、球体に倣って、随時回転ないし移動させるような同様の装置を使用することにより、同様にして曲面上に好適にマーキングすることができる。
【００５５】
また、レーザー光照射装置が、前記のような内蔵カメラを設けたりすることによって、レーザー光照射の焦点を調整することができる承知である場合には、被照射体の形状に応じて焦点位置を正確に調整することによって所定のレーザー照射を行わせることも可能である。
【００５６】
本発明によるマーキングは、黒色発色マーキングが可能であることが特徴である。本発明の黒色発色マーキングは、単なる細線マーキングだけではなく、広幅、例えば幅５ｍｍ以上、で所定の長さを有する所望の面積を有する図形や文字に発色させることができるマーキングである。本発明の黒色発色マーキングによって任意の図形をマーキングしたり、任意の字体の文字を太字でマーキングしたりすることが可能となる。
【００５７】
本発明のレーザーマーキングでは、顔料または所望によりこれに染料を加えて着色した樹脂製成形体に、黒色にマーキングすることができる。
黒色の発色度は、視認できるか否かで判定することができる。この場合、視認による黒色の濃さに応じて黒色度の判定をすることもできる。
【００５８】
また、たとえば図５に示すような、グレースケールのカラーチャート表を用いて、そこに表示された黒色度に照らして判定してもよい。図５のカラーチャート表は、前記「商工会議所  カラーコーディネーションチャート」における無彩色のカラーチャートである。
図５のカラーチャートの下側に表示されているのは明度記号である。また、同チャートの上側の英文字は色調の略号であって、それぞれWtはWhiteを、lGはlight Grayを、pGはpale Grayを、mGはmedium Grayを、dGはdark Grayを、BkはBlackを表している。
【００５９】
図５では、明度記号が小さい程黒に近くなることを示している。
本発明のレーザーマーキングでは、図５のＣＣＩＣカラーコーディネーションチャートにおける明度記号６０以下の黒色発色が可能であり、さらに好ましくは、明度記号４０以下の黒色発色が可能である。
【００６０】
本発明におけるレーザー照射では、比較的高出力のレーザー光を用いて、照射条件を制御（調整）することによって、視認できる黒色発色をさせながら、マーキングされた面をざらつきがない平滑に保ったレーザーマーキングされた樹脂製成形体を実現させたものである。
【００６１】
本発明においては、樹脂製成形体へのパルスレーザーによるレーザーマーキングは、顔料を含む樹脂組成物の樹脂製成形体に対して、出力が１〜５０Ｗ、好ましくは１〜２５、より好ましくは４〜２５Ｗであって、１〜５００ｋＨｚ、好ましくは１〜２００ｋＨｚ，より好ましくは５〜１００ｋＨｚのパルスレーザーを、レーザー照射の焦点を樹脂製成形体の照射表面からずらすデフォーカス値を、＋３０〜＋０．１ｍｍまたは−０．１〜−３０ｍｍ、好ましくは＋３０〜＋１ｍｍまたは−１〜−３０ｍｍ、さらに好ましくは＋２０〜＋５ｍｍまたは−５〜−２０ｍｍの範囲で照射して行われる。
【００６２】
本発明者らが、樹脂製成形体について、前記パルスレーザー照射条件でレーザーマーキングを行った知見に基づけば、黒色発色についてはパルスレーザーの出力が高いほど良好な結果が得られる。具体的には黒色発色の観点からは、パルスレーザー出力が４〜２５Ｗ、好ましくは１０〜２５Ｗのパルスレーザー出力でレーザー照射することが望ましい。
【００６３】
一方、パルスレーザーマーキングの表面のざらつきについては、レーザーの出力が高くなるにつれてさらつきが出易くなる傾向にある。したがって、具体的にはざらつきの観点からは、レーザー出力が４〜２５Ｗ、好ましくは４〜２０Ｗのレーザー出力でレーザー照射することが望ましい。
なお、パルスレーザーのパルス周波数は、個々のパルスエネルギーに影響する、すなわち、周波数が高いほど個々のパルス波のパルスエネルギーは小さくなる。したがって、パルス周波数も、黒色発色およびざらつきの発生に影響する。具体的には、パルス周波数は、５０ｋＨｚ以下、すなわち１〜５０ｋＨｚ、好ましくは１〜３０ｋＨｚの条件でレーザー照射することが望ましい。
【００６４】
さらに、デフォーカス値は、黒色発色およびざらつきの発生に関しては重要である。前記したとおり、黒色発色およびざらつきの発生の観点からは、デフォーカス値が＋２０〜＋１０ｍｍまたは−１０〜−２０ｍｍ、好ましくは＋２０〜＋１５ｍｍまたは−１５〜−２０ｍｍの範囲であることが望ましい。
【００６５】
したがって、樹脂製成形体、好ましくは樹脂製トレイまたは樹脂製食器については、多くの場合、レーザー出力が４〜２５Ｗ、好ましくは１０〜２０Ｗ、パルス周波数が、１〜５０ｋＨｚ、好ましくは１〜３０ｋＨｚ、デフォーカス値が＋２０〜＋１０ｍｍまたは−１０〜−２０ｍｍ、好ましくは＋２０〜＋１５ｍｍまたは−１５〜−２０ｍｍの範囲でパルスレーザー照射することによって、黒色発色および表面のざらつきがないという平滑性の良好なレーザーマーキングが得られる可能性が高いので、本発明のレーザーマーキングにおいて推奨されるパルスレーザー照射条件である。
なお、樹脂製成形体によっては、これらパルスレーザー照射条件の範囲外で良好な結果を示すことがあるので、その場合にはこれらの条件を参考にして、レーザー照射条件を微修正すればよい。
【００６６】
また、前記の推奨されるレーザー照射条件内であっても、所望の結果が得られない場合があるが、その場合には、良好な結果が得られる条件を選んでレーザー照射を行えばよい。
【００６７】
樹脂製成形体の樹脂が同じであって、レーザー照射条件も同じであっても得られるレーザーマーキングの黒色発色度やマーキングされた表面のざらつきにおいて異なった結果が得られることがある。これは、配合する顔料の種類や配合量に起因すると推定される。したがって、調色のために複数種の顔料が配合される場合、最適のレーザー照射条件を予測することが困難な場合が多い。また、レーザー照射対象の樹脂製成形体に配合された顔料を知ることは、分析等の手段を用いても容易でない場合や、分析に多額の費用を要するという場合もある。
【００６８】
したがって、本発明のレーザーマーキングされた樹脂製成形体の製造方法においては、マーキングされる樹脂製成形体と同じかまたはこれに近い樹脂製成形体を用意して、前記したレーザー照射条件として各条件が異なるマーキングテスト条件を作成し、作成した条件にしたがって複数のレーザーマーキングを行う予備レーザーマーキングテストを実施することが好ましい。そのテスト結果に基づいてレーザー照射条件を予め設定し、実際の樹脂製成形体へのレーザーマーキングは、予め設定されたレーザー照射条件によって行う方法を採用することが推奨される。
すなわち、予め予備レーザーマーキングテストを行い、その結果に基づいて定めた条件でレーザーマーキングする本発明のレーザーマーキングされた樹脂製成形体の製造方法は、本発明の好ましい態様である。
【００６９】
本発明において求める効果を達したレーザーマーキングされた樹脂製成形体とは、マーキング面において視認できる黒色発色が認められ、マーキングされた表面が指先の指触においてざらつきが感じられないレーザーマーキングがなされた樹脂製成形体である。
すなわち、レーザーで黒色マーキングされており、マーキング部の表面が平滑であって、発色した黒色がＣＣＩＣカラーコーディネーションチャートの無彩色チャートで、明度記号４０以下に相当すると認められる黒色であるレーザーマーキングされた樹脂製成形体は、本発明の好ましい態様である。
【００７０】
前記したとおり、本発明のマーキングされた表面が平滑であるとは、マーキングされた部分の樹脂製成形体の表面が平滑であることをいうが、平滑という語は、例えば前記従来技術として段落［０００２］において（ｄ）として紹介した貼付物により生じるような表面上の段差も生じていないことも包含するものである。
【実施例】
【００７１】
以下に、具他的な例を用いて本発明をより詳細に説明するが、本発明はこれらの例によって何ら制限されるものではない。
本実施例におけるマーキング状態の評価は下記の方法及び判定基準によって行った。
【００７２】
評価基準
（１）発色
マーキングの発色程度を目視で観察し、ＣＣＩＣカラーコーディネーションチャートの無彩色チャートの明度記号を参照して以下の基準で判定した。
（ａ）〇：黒色発色が明確に視認できる黒色度であった。（前記明度記号６０以下に相当すると認められる黒色度）
（ｂ）△：黒色発色が視認できるが薄いと感じられる黒色度であった。（前記明度記号７０程度に相当すると認められる黒色度）
（ｃ）×：視認できても極めて薄い黒色度であるか、視認が困難であった。（前記明度記号８０程度に相当すると認められる黒色度）
（ｄ）−：視認できなかった。（前記明度記号９０以上に相当すると認められる黒色度）
【００７３】
（２）ざらつき
マーキングされた表面のざらつきは、マーキングされた樹脂製成形体の表面を人差し指の指腹で触診して、全くざらつきを感じなかったときを「〇：ざらつきなし」と判断し、少しでもざらつきを感じたときを「×：ざらつきあり」と評価した。
【００７４】
（実施例１）
樹脂製成形体の作製
（１）樹脂成分
使用した樹脂は、ポリエーテルスルフォン（ＰＥＳ）樹脂（ＢＡＳＦ社製、Ｅ２０１０で、樹脂１００重量部あたりの重量部で表して下記割合で配合されており、樹脂はアイボリー色（ＣＣＩＣカラーコーディネーションチャートのｖｐ−Ｙ１に相当する色）を呈していた。
（ａ）Ｃ．Ｉ．ピグメントホワイト６  チタニア  ２重量部
（ｂ）Ｃ．Ｉ．ピグメントイエロー５３  ニッケルチタンイエロー（チタンニッケルアンチモン黄）  ０．１重量部
（ｃ）Ｃ．Ｉ．ピグメントブラウン２４  クロムチタンイエロー（チタンアンチモンクロムイエロー）  ０．１重量部
【００７５】
（２）樹脂製成形体の調製
ＰＥＳ樹脂を、射出成形によって楕円形状の食器に、その形状に合わせた蓋を成形した。
成形された樹脂製食器の身（本体）及び蓋のサイズは以下のとおりであった。
身：１８０ｍｍ（長径）×１１９ｍｍ（短径）×４０ｍｍ（高さ）、容量４６０ｍｌ
蓋：１８２ｍｍ（長径）×１２２ｍｍ（短径）×３０ｍｍ（高さ）
【００７６】
レーザー照射
前記で成形した蓋の上正面に、レーザー照射機を用いて、下記の照射条件で模様をマーキングした。用いたレーザー照射機は、ＹＶＯ４レーザーとファイバーレーザーの技術を組み合わせたハイブリッドレーザーマーカー（株式会社キーエンス社製、ＭＤ−Ｘ１５２０）を用いた。同レーザーマーカーはレーザー出力が２５Ｗで、パルス幅４〜６５ｎｓの短パルス幅のパルスレーザーを用い、オートフォーカス機能を用いてレーザー照射を行った。用いたレーザー照射機は、パルス周波数の選択及びデフォーカス調整が可能なレーザー照射機であるので、パルス周波数及びデフォーカス値を下記の設定とした。
・照射出力：照射機出力（２５Ｗ）の１８％
・パルスレーザー周波数：１０ｋＨｚ
・レーザー照射のデフォーカス値：−２０ｍｍ
・レーザー光のスキャン速度：２，０００ｍｍ／ｓ
【００７７】
マーキング状態
前記レーザー照射条件によって、幅約０．１〜０．５ｍｍの曲線によって模様を描いたところ、黒色着色した曲線模様をマーキングすることができた。マーキングされた曲線模様は、視認可能であって、マーキング表面は滑らかであった。
また描いた模様中の円形は直径５ｍｍを越えるものであって、本発明によって黒色発色が可能であることがわかった。
本実施例によって曲線模様がレーザーマーキングされたＰＥＳ樹脂製食器蓋体の図を、図６に示した。図６には、表面に黒色発色でレーザーマーキングされた曲線模様が鮮明に表されている様子が示されている。
マーキングされた曲線模様の黒色度は、ＣＣＩＣカラーコーディネーションチャートの明度記号で４０に相当する黒色であった。
図７は、マーキングされたＰＥＳ樹脂製食器蓋の斜視図であり、図８は、図７に示された食器蓋にレーザーマーキングされた曲線模様の部分拡大図である。
【００７８】
（実施例２）
サイズが縦３２５ｍｍ、横２３５ｍｍおよび高さ１８ｍｍの白色に着色したガラス繊維強化不飽和ポリエステル製のトレイ（酸化チタン  １０重量％、ガラス繊維  ２５重量％含有）を用い、実施例１で使用したのと同じレーザー照射機を用いて、下記条件でレーザー照射を行った。
・照射出力：照射機出力（２５Ｗ）の４０％
・パルスレーザー周波数：１０ｋＨｚ
・レーザー照射のデフォーカス値：−２０ｍｍ
・レーザー光のスキャン速度：１，０００ｍｍ／ｓ
レーザー照射の結果、太字文字が鮮明な黒色発色しており、黒色発色が明確に視認できる黒色度であった（判定基準で「〇」）。前記明度記号４０以下に相当すると認められる黒色度であった。また、レーザーマーキングの表面は、人差し指の指腹で触診して、全くざらつきを感じなかった（判定基準で「〇」）。
【００７９】
（実施例３）
１．レーザー照射の予備試験
（１）試験方法
顔料として酸化チタンを含む複数の顔料が配合されていると推定され、黄色（ＣＣＩＣカラーコーディネーションチャートのｐｌ−Ｙ２に相当する色）に着色されたガラス繊維強化不飽和ポリエステル製のトレイ（サイズ：縦３２５ｍｍ、横２３５ｍｍ、高さ１８ｍｍ）（三信化工株式会社製、商品名「エスタートレイ」（ＦＹＥ）を用いてレーザー照射の予備試験を行った。
レーザー照射には、実施例１と同様ＹＶＯ４レーザーとファイバーレーザーの技術を組み合わせたハイブリッドレーザーマーカー（株式会社キーエンス社製、ＭＤ−Ｘ１５２０）を用いた。同レーザーマーカーはレーザー出力が２５Ｗで、短パルス幅のパルス出力が可能で、パリス周波数の選択が可能で、オートフォーカス機能を有し、レーザー光のスキャン速度の調整もでき、デフォーカス調整も可能なレーザー照射機である。
前記試験用トレイに対して、下記の項目について条件を変えて、太文字英文字のマーキングを行った。
条件を変更した項目は下記のとおりであり、選択した条件はそれぞれの項目に記載したとおりである。
【００８０】
条件変更項目：
（１）レーザー照射出力（２５Ｗに対して）
（ａ）１００％、（ｂ）８０％、（ｃ）６０％、（ｄ）４０％、（ｅ）２０％
（２）パルス幅
４〜６５ｎｓの短パルス幅のパルスレーザー
（３）パルス周波数（単位：ｋＨｚ）
（ａ）５、（ｂ）１０、（ｃ）３０、（ｄ）５０、（ｅ）１００
（４）デフォーカス値
（ａ）０、（ｂ）−１０ｍｍ、（ｃ）−２０ｍｍ
固定貢献項目
レーザー光のスキャン速度は、１，０００ｍｍ／ｓとした。
【００８１】
（２）試験結果
前記樹脂製トレイの予備試験結果を下記表１に示した。
表１に表示された発色評価における〇印、△印及び×印のマーキング例を図９に示した。
図９には、本発明によって黒色発色した例が示されている。図９の（ａ）は黒色発色が鮮明に認められる例で表１では〇印の評価である。図９の（ｂ）も黒色発色が認められる例であって（ａ）の黒色度と比較するとやや薄くなっているが、表１では〇印の評価である。
図９の（ｃ）は、黒色発色が認められるが黒色度については薄いと認識される例であって表１では△印の評価である。同図の（ｄ）は黒色度が辛うじて視認できる程度の極めて弱い発色の例であり、表１では×印の評価である。
【００８２】
予備試験結果から、試験対象の樹脂製トレイについては、下記の条件でレーザー照射マーキングを行えば、発色が良好で、マーキング表面が平滑（ざらつきがない）なレーザーマーキングができることがわかる。
（Ａ）レーザー出力：１００％、パルス周波数：５ｋＨｚ、デフォーカス値：−２０ｍｍ
（Ｂ）レーザー出力：８０％、パルス周波数：１０ｋＨｚ、デフォーカス値：−２０ｍｍ
（Ｃ）レーザー出力：６０％、パルス周波数：１０ｋＨｚ、デフォーカス値：−２０ｍｍ
（Ｄ）レーザー出力：４０％、パルス周波数：１０ｋＨｚ、デフォーカス値：―１０ｍｍまたは−２０ｍｍ
（Ｅ）レーザー出力：４０％、パルス周波数：３０ｋＨｚ、デフォーカス値：―１０ｍｍまたは−２０ｍｍ
【００８３】
【表１】
2020185614.tif 000003
【００８４】
２．レーザーマーキングの実施
レーザー照射の予備試験に用いたガラス繊維強化不飽和ポリエステル製のトレイ（サイズ：縦３２５ｍｍ、横２３５ｍｍ、高さ１８ｍｍ）（三信化工株式会社製、商品名「エスタートレイ」（ＦＹＥ）の表面中央部に、予備試験結果が良好であった前記（Ｃ）の条件を適用してレーザーマーキングを行った。
その結果、発色が明確に視認できる黒色度で、マーキング表面が平滑はレーザー印字を施すことができた。
レーザーマーキングの結果を図１０に示した。
【符号の説明】
【００８５】
１  レーザー光発振装置
２  フロントミラー
３  リアミラー
４、５  Ｑスイッチ
６  励起ランプ
７  プリアンプ
８  メインアンプ
９  希土類ドープファイバー
１０  励起ＬＤ
１１  シードＬＤ
１２  パルスジェネレーター
１３  アイソレーター
１４  出力ファイバー
１５  コリメーター
２０  レーザー光
２１  レーザー光発振装置
２２  ガルバノメータースキャナー
２３  モーター
２４  コンピューター
２５  ｆθレンズ
２６  樹脂製成形体
【図１】
2020185614.tif 000004
【図２】
2020185614.tif 000005
【図３】
2020185614.tif 000006
【図４】
2020185614.tif 000007
【図５】
2020185614.tif 000008
【図６】
2020185614.tif 000009
【図７】
2020185614.tif 000010
【図８】
2020185614.tif 000011
【図９】
2020185614.tif 000012
【図１０】
2020185614.tif 000013